ВОДНАЯ ГРУНТОВОЧНАЯ КОМПОЗИЦИЯ ДЛЯ УЛУЧШЕННОГО ПЛЕНКООБРАЗОВАНИЯ И СПОСОБЫ ЕЕ ПРИМЕНЕНИЯ

1. Поверхностная обработка для подготовки металлической поверхности перед клеевым соединением, включающая:
нанесение водной грунтовочной композиции на металлическую поверхность с образованием отверждаемой грунтовочной пленки, имеющей гладкую, непрерывную поверхность, где указанная водная грунтовочная композиция содержит:
одну или более эпоксидных смол;
по меньшей мере один отверждающий агент;
силановое соединение, имеющее по меньшей мере одну гидролизуемую группу;
пропиленкарбонат; и
воду,
где водная грунтовочная композиция имеет содержание твердых веществ 10%-25%, и количество пропиленкарбоната составляет менее 15% по массе от общей массы грунтовочной композиции.
2. Поверхностная обработка по п.1, отличающаяся тем, что водную грунтовочную композицию наносят распылением.
3. Поверхностная обработка по п.1 или 2, отличающаяся тем, что рН грунтовочной композиции составляет 6-8.
4. Поверхностная обработка по любому из предыдущих пунктов, отличающаяся тем, что отверждающий агент является водорастворимым, и без пропиленкарбоната рН грунтовочной композиции имеет более высокое значение.
5. Поверхностная обработка по любому из предыдущих пунктов, отличающаяся тем, что грунтовочная пленка высыхает на воздухе за 30 минут или менее при температуре окружающей среды (21°С-26°С).
6. Поверхностная обработка по любому из предыдущих пунктов, отличающаяся тем, что водная грунтовочная композиция дополнительно содержит соединение, ингибирующее коррозию.
7. Поверхностная обработка по любому из предыдущих пунктов, отличающаяся тем, что металлическая поверхность представляет собой поверхность подложки из алюминия или алюминиевого сплава.
8. Поверхностная обработка по любому из предыдущих пунктов, отличающаяся тем, что металлическую поверхность подвергают анодированию или золь-гель процессу с получением покрытия из оксида металла до нанесения водной грунтовочной композиции.
9. Металлическая поверхность с грунтовочной пленкой, полученной способом по любому из предыдущих пунктов.
10. Способ соединения, включающий:
(a) нанесение водной грунтовочной композиции на поверхность металлической подложки с образованием отверждаемой грунтовочной пленки, имеющей гладкую, непрерывную поверхность, где указанная водная грунтовочная композиция содержит:
одну или более эпоксидных смол;
по меньшей мере один отверждающий агент;
силановое соединение, имеющее по меньшей мере одну гидролизуемую группу;
пропиленкарбонат; и
воду,
где водная грунтовочная композиция имеет содержание твердых веществ 10%-25%, и количество пропиленкарбоната составляет менее 15% по массе от общей массы грунтовочной композиции;
(b) клеевое соединение металлической подложки со второй подложкой, посредством чего отверждаемый полимерный клей располагают между грунтовочной пленкой и второй подложкой;
(c) отверждение клея с образованием соединенной структуры.
11. Способ соединения по п.10, отличающийся тем, что водную грунтовочную композицию на стадии (a) наносят распылением.
12. Способ соединения по п.10 или 11, отличающийся тем, что водная грунтовочная композиция дополнительно содержит соединение, ингибирующее коррозию.
13. Способ соединения по любому из пп.10-12, отличающийся тем, что вторая подложка представляет собой другую металлическую подложку.
14. Способ соединения по любому из пп.10-13, отличающийся тем, что вторая подложка образована из алюминия или алюминиевого сплава.
15. Способ соединения по любому из пп.10-14, отличающийся тем, что вторая подложка представляет собой композиционную подложку, содержащую смолистую матрицу и армирующие волокна.
16. Способ соединения по п.15, отличающийся тем, что композиционная подложка во время ее соединения с металлической подложкой на стадии (b) является неотвержденной.
17. Способ соединения по п.15, отличающийся тем, что композиционная подложка во время ее соединения с металлической подложкой на стадии (b) является частично или полностью отвержденной.
18. Водная грунтовочная композиция, которая имеет рН в диапазоне 6-8 и может быть нанесена распылением, содержащая:
(i) 20-60 масс.% одной или более эпоксидных смол;
(ii) 2-30 частей отверждающего агента, отдельно или в комбинации с одним или более катализаторами, на 100 частей общей эпоксидной смолы (смол);
(iii) органосилан в количестве от 0,1 до 10 частей на 100 частей воды;
(iv) 1-10 масс.% пропиленкарбоната;
(v) 1-7 масс.% по меньшей мере одного хроматного или нехроматного ингибитора коррозии; и
(vi) воду до содержания твердых веществ 10%-25%.
19. Водная грунтовочная композиция по п.18, дополнительно содержащая 0,1-2 масс.% добавки, выбранной из: неорганических наполнителей в дисперсной форме, пигментов, красителей и их комбинаций.